【手続補正書】
【提出日】平成23年8月11日(2011.8.11)
【手続補正１】
【補正対象書類名】明細書
【補正対象項目名】０１５４
【補正方法】変更
【補正の内容】
【０１５４】
実施例１〜６は、アクリルシラン表面処理剤とポリエーテル表面処理剤との組合せが、改善された反射特性をもたらし、様々な非フッ素化（メタ）アクリレート架橋剤におけるヘイズを減少させることを実証する。実施例１０は、ゾルゲル法に由来するナノ粒子の使用並びにエポキシシラン表面処理剤の実用性を実証する。実施例７〜１０は、低ヘイズと相まって良好な反射防止特性を示している。実施例１１〜１８は、フルオロアクリレートポリマーの溶液粘度が約８ｃｐｓ以上であるとき又はフルオロアクリレートポリマーの溶液粘度が２ｃｐｓ以下であるとき、乏しい反射防止特性、及び高いヘイズがもたらされ得るということを実証している。本発明の実施態様の一部を以下に列記する。
［１］
溶媒と、
１．５未満の屈折率及び低表面張力を有する低屈折率有機組成物と、
少なくとも１．６の屈折率を有する、少なくとも１５質量％の無機ナノ粒子と、
を含み、
前記無機ナノ粒子は、前記有機組成物の前記表面張力よりも大きい表面張力を有する表面処理剤で表面改質されている、自己組織化反射防止コーティング組成物。
［２］
前記表面処理剤は少なくとも５ダイン／ｃｍであり、前記低屈折率有機組成物よりも大きい表面張力を有する、［１］に記載のＡＲコーティング組成物。
［３］
前記表面処理剤は有機金属化合物又はこれらの混合物を含み、前記化合物又は混合物は、表面張力が少なくとも２５ダイン／ｃｍである、［１］に記載のＡＲコーティング組成物。
［４］
前記有機金属化合物又はこれらの混合物はフッ素化されていない、［３］に記載のＡＲコーティング組成物。
［５］
前記表面処理剤は、（メタ）アクリルシランとポリエーテルシラン又はエポキシシランとの混合物を含む、［４］に記載のＡＲコーティング組成物。
［６］
前記低屈折率有機組成物は、エチレン性不飽和フッ素化モノマー、オリゴマー、ポリマー又はこれらの混合物を含む、［１］に記載のＡＲコーティング組成物。
［７］
前記低屈折率有機組成物はエチレン性不飽和フッ素化ポリマーを含む、［６］に記載のＡＲコーティング組成物。
［８］
前記フッ素化ポリマーはフルオロ（メタ）アクリレートポリマーである、［７］に記載のＡＲコーティング組成物。
［９］
前記フルオロ（メタ）アクリレートポリマーは、２２℃、エチルアセテート中１４．５質量％（固形分）溶液において約２ｃｐｓ〜約８ｃｐｓの範囲の溶液粘度を有する、［８］に記載のＡＲコーティング組成物。
［１０］
前記フルオロ（メタ）アクリレートポリマーは、前記乾燥させたコーティング組成物の少なくとも約１０質量％固形分の濃度で存在する、［８］に記載のＡＲコーティング組成物。
［１１］
前記フルオロ（メタ）アクリレートポリマーは、
ｉ）少なくとも約２５質量％のフッ素含有率を有する、少なくとも１種のフリーラジカル重合可能な多官能性物質と、
ｉｉ）任意に、０質量％〜２５質量％未満の範囲のフッ素含有率を有する、少なくとも１種のフリーラジカル重合可能な多官能性物質と、
の反応生成物を含み、
前記多官能性物質の総量が、固形分質量％を基準として少なくとも２５質量％である、［８］に記載のＡＲコーティング組成物。
［１２］
前記低屈折率有機組成物は、少なくとも３つの（メタ）アクリレート基を有する少なくとも１０質量％の非フッ素化架橋剤を更に含む、［１］に記載のＡＲコーティング組成物。
［１３］
前記溶媒は非フッ素化有機溶媒である、［１］に記載のＡＲコーティング組成物。
［１４］
［１］〜［１３］のいずれかに記載の前記コーティング組成物を提供する工程と、
前記組成物を基材又は剥離ライナーの上にコーティングする工程と、
前記コーティング組成物が低屈折率層と高屈折率層に分離するように、前記コーティングを乾燥させる工程と、
前記乾燥させたコーティング組成物を硬化させる工程と、
を含む、ＡＲフィルムの製造方法。
［１５］
前記乾燥させたコーティング組成物は紫外線への曝露により硬化される、［１４］に記載の方法。
［１６］
前記乾燥させ、硬化させたコーティングは、前記低屈折率層と高屈折率層との間の境界面を含む、［１４］に記載の方法。
［１７］
前記乾燥させ、硬化させた低屈折率層は、２０℃における表面張力が約３５ダイン／ｃｍ以下である、［１４］に記載の方法。
［１８］
前記乾燥させ、硬化させた低屈折率層は、少なくとも２０ｎｍの厚さに関して、実質的に一定の屈折率である、［１４］に記載の方法。
［１９］
前記高屈折率層は、少なくとも２０ｎｍの厚さに関して、実質的に一定の屈折率である、［１４］に記載の方法。
［２０］
架橋されたフッ素化有機材料を含む低屈折率層と、
架橋された有機材料中に分散した、少なくとも１．６の屈折率を有する表面改質無機ナノ粒子を含む、高屈折率層と、
を含み、
前記高屈折率層は、フッ素原子を約０．５原子質量％〜約５原子質量％の範囲の濃度で含む、反射防止フィルム。
［２１］
架橋されたフッ素化有機材料を含む低屈折率層と、
架橋された有機材料中に分散した、少なくとも１．６の屈折率を有する表面改質無機ナノ粒子を含む、高屈折率層と、
を含み、
前記低屈折率層は、少なくとも１．６の屈折率を有する前記表面改質無機ナノ粒子のランダムに分散した粒塊を含む、反射防止フィルム。
［２２］
前記高屈折率層は、約０．５原子質量％〜約５原子質量％の範囲の濃度でフッ素原子を含む、［２１］に記載のＡＲフィルム。
［２３］
前記ＡＲフィルムは、前記低屈折率層と高屈折率層との間に境界面を含む、［２０］〜［２２］のいずれかに記載のＡＲフィルム。
［２４］
前記表面改質ナノ粒子は、有機金属化合物又はこれらの混合物で表面処理されており、前記化合物又は混合物は、表面張力が少なくとも２５ダイン／ｃｍである、［２０］〜［２２］のいずれかに記載のＡＲフィルム。
［２５］
前記有機金属化合物又はこれらの混合物はフッ素化されていない、［２４］に記載のＡＲフィルム。
［２６］
前記表面改質ナノ粒子は、（メタ）アクリルシランとポリエーテルシラン又はエポキシシランとを含む混合物で表面処理されている、［２０］〜［２２］のいずれかに記載のＡＲフィルム。
［２７］
前記低屈折率層は、少なくとも２０ｎｍの厚さに関して、実質的に一定の屈折率である、［２０］〜［２２］のいずれかに記載のＡＲフィルム。
［２８］
前記低屈折率層は少なくとも１５％のフッ素原子濃度を有する、［２０］〜［２２］のいずれかに記載のＡＲフィルム。
［２９］
前記高屈折率層は、少なくとも２０ｎｍの厚さに関して、実質的に一定の屈折率である、［２０］〜［２２］のいずれかに記載のＡＲフィルム。
［３０］
前記高屈折率層は、少なくとも１．６の屈折率を有する少なくとも２０質量％の前記表面改質無機ナノ粒子を含む、［２０］〜［２２］のいずれかに記載のＡＲフィルム。
［３１］
前記低屈折率層は、架橋フッ素化モノマー、オリゴマー、ポリマー又はこれらの混合物を含む、［２０］〜［２２］のいずれかに記載のＡＲフィルム。
［３２］
前記低屈折率層は架橋フッ素化ポリマーを含む、［２０］〜［２２］のいずれかに記載のＡＲフィルム。
［３３］
前記フッ素化ポリマーはフルオロ（メタ）アクリレートポリマーである、［２０］〜［２２］のいずれかに記載のＡＲフィルム。
［３４］
前記高屈折率金属は、ジルコニア、チタニア、及びこれらの混合物又は混合金属酸化物を含む、［２０］〜［２２］のいずれかに記載のＡＲフィルム。
［３５］
前記低屈折率層は１．４５未満の屈折率を有する、［２０］〜［３４］のいずれかに記載のＡＲフィルム。
［３６］
前記高屈折率層は少なくとも１．５５の屈折率を有する、［２０］〜［３５］のいずれかに記載のＡＲフィルム。
［３７］
前記高屈折率層の下に光透過性基材を更に含む、［２０］〜［３６］のいずれかに記載のＡＲフィルム。
［３８］
前記高屈折率層の下に不透明な基材を更に含む、［２０］〜［３７］のいずれかに記載のＡＲフィルム。
［３９］
前記フィルムは４５０ｎｍ〜６５０ｎｍの波長に関して２．０以下の最小反射を示す、［２０］〜［３８］のいずれかに記載のＡＲフィルム。
［４０］
前記フィルムは４５０ｎｍ〜６５０ｎｍの波長に関して１．０以下の最小反射を示す、［３９］に記載のＡＲフィルム。
［４１］
前記フィルムは２％未満のヘイズを示す、［２０］〜［４０］のいずれかに記載のＡＲフィルム。
［４２］
前記フィルムは１％未満のヘイズを示す、［４１］に記載のＡＲフィルム。
［４３］
前記ＡＲフィルムは、少なくとも２回交互した高屈折率層及び低屈折率層を含む多層ＡＲフィルムである、［２０］〜［４２］のいずれかに記載のＡＲフィルム。
［４４］
光透過性の又は不透明な物品の光学経路上に提供された、［２０］〜［４３］のいずれかのＡＲフィルムを含む物品。
［４５］
前記物品は、光学ディスプレイ、窓、レンズ、標識又は商業グラフィックから選択される、［４４］に記載の物品。
【手続補正２】
【補正対象書類名】特許請求の範囲
【補正対象項目名】全文
【補正方法】変更
【補正の内容】
【特許請求の範囲】
【請求項１】
溶媒と、
１．５未満の屈折率及び低表面張力を有する低屈折率有機組成物と、
少なくとも１．６の屈折率を有する、少なくとも１５質量％の無機ナノ粒子と、
を含み、
前記無機ナノ粒子は、前記有機組成物の前記表面張力よりも大きい表面張力を有する表面処理剤で表面改質されている、自己組織化反射防止コーティング組成物。
【請求項２】
架橋されたフッ素化有機材料を含む低屈折率層と、
架橋された有機材料中に分散した、少なくとも１．６の屈折率を有する表面改質無機ナノ粒子を含む、高屈折率層と、
を含み、
前記高屈折率層は、フッ素原子を約０．５原子質量％〜約５原子質量％の範囲の濃度で含む、反射防止フィルム。
【請求項３】
架橋されたフッ素化有機材料を含む低屈折率層と、
架橋された有機材料中に分散した、少なくとも１．６の屈折率を有する表面改質無機ナノ粒子を含む、高屈折率層と、
を含み、
前記低屈折率層は、少なくとも１．６の屈折率を有する前記表面改質無機ナノ粒子のランダムに分散した粒塊を含む、反射防止フィルム。